(57)【要約】      （修正有）【課題】ヒアルロン酸またはその塩で粉体を被覆処理した被覆処理粉体の微生物汚染を防止し、かつ抗菌力を持つ化粧料粉体の提供。【解決手段】ヒアルロン酸またはその塩で被覆した被覆粉体に、防腐剤を水、エタノールまたはその混合液に溶解させた溶液で更に被覆処理し、低温焼付け乾燥付着させた被覆処理粉体。該被覆処理粉体に用いる粉体はタルク、マイカ、セリサイト、酸化チタン、酸化亜鉛、合成金雲母、合成金雲母鉄、硫酸バリウム、カオリン、炭酸マグネシウム、窒化ホウ素、ケイ酸アルミニウム、シリカ、ナイロン−６、ナイロンー１２、酢酸セルロース、ラウロイルリシン、ポリメチルシルセスキオキサン、グンジョウ、コンジョウ、酸化鉄、マンガンバイオレット、水酸化クロム、酸化クロム、ジメチルシリル化シリカ、カーボンブラック、メタクリル酸メチルクロスポリマー等である。【選択図】なし【特許請求の範囲】
【請求項１】
粉体にヒアルロン酸またはその塩を被覆した後、防腐剤を水、エタノール、またはその混合液に溶解させたもので更に被覆させ、低温焼付け乾燥付着させてなることを特徴とする被覆処理粉体。
【請求項２】
請求項１に記載の被覆処理粉体において、粉体がタルク、マイカ、セリサイト、酸化チタン、酸化亜鉛、合成金雲母、合成金雲母鉄、硫酸バリウム、カオリン、炭酸マグネシウム、窒化ホウ素、ケイ酸アルミニウム、シリカ、ナイロン−６、ナイロンー１２、酢酸セルロース、ラウロイルリシン、ポリメチルシルセスキオキサン、グンジョウ、コンジョウ、酸化鉄、マンガンバイオレット、水酸化クロム、酸化クロム、ジメチルシリル化シリカ、カーボンブラック、メタクリル酸メチルクロスポリマー、カルミン、パール、硫酸カルシウム、炭酸カルシウム、シルク、ステアリン酸亜鉛、セルロース、ラウリン酸亜鉛、ミリスチン酸亜鉛、アルミナ、ホウケイ酸（Ｃａ／Ａｌ）、ポリメタクリル酸メチル、珪藻土、（ジメチコン／ビニルジメチコン）クロスポリマー、（ＨＤＩ／トリメチロールヘキシルラクトン）クロスポリマー、ベントナイト、コ−ンスターチ、ホウケイ酸（Ｃａ／Ｎａ）、（ジフェニルジメチコン／ビニルジフェニルジメチコン／シルセスキオキサン）クロスポリマーであることを特徴とする被覆処理粉体。
【請求項３】
請求項１に記載の防腐剤は、パラオキシ安息香酸エステル及びそのナトリウム塩、安息香酸及びその塩類、サリチル酸及びその塩類、感光素、デヒドロ酢酸及びその塩類、フェノキシエタノールから選ばれる１種または２種以上であり、被覆処理粉体全量中に０．００１〜１．０質量％であることを特徴とする被覆処理粉体。
【請求項４】
請求項１に記載のヒアルロン酸またはその塩の被覆量は、被覆処理粉体全量中に０．０１〜１０．０質量％であることを特徴とする被覆処理粉体。
【請求項５】
請求項１に記載の低温焼付け乾燥付着させる条件は、９０°〜１３０℃で２〜５時間行うことを特徴とする被覆処理粉体。
【請求項６】
請求項１〜５記載の被覆処理粉体を含有する化粧料。
【発明の詳細な説明】
【技術分野】
【０００１】  本発明は、化粧料用粉体にヒアルロン酸など水溶性の保湿剤を被覆処理した粉体の微生物汚染を防止し、抗菌性を向上させたものに関する。
【背景技術】
【０００２】  化粧品の効果・効能の面で、保湿効果は非常に重要な要素である。
化粧品に使用される粉体に、ヒアルロン酸又はその塩など水溶性の保湿剤を被覆処理した被覆処理粉体は微生物汚染されやすく、その取り扱いに問題があった。
【発明の概要】
【発明が解決しようとする課題】
【０００３】  本発明は、微生物汚染されやすい被覆処理粉体の微生物汚染を防止し、抗菌力を持たせた化粧料用粉体を提供することを目的とする。
【問題を解決するための手段】
【０００４】  ヒアルロン酸又はその塩で被覆処理した粉体に、１種または２種以上の防腐剤を水、エタノール、またはその混合液に溶解させた溶液で更に被覆処理を行う。
次に、この被覆処理粉体を９０℃〜１３０℃で２時間から５時間低温焼付け乾燥付着させることにより、微生物汚染を防止しかつ抗菌力を持つ被覆処理粉体を提供できることを見出し、本発明を完成した。
【発明の効果】
【０００５】  本発明の被覆処理粉体は、微生物汚染を防止するとともに、抗菌力を持つという効果を発揮するものである。
【発明を実施するための形態】
【０００６】  本発明において、防腐剤はパラオキシ安息香酸エステル及びそのナトリウム塩、安息香酸及びその塩類、サリチル酸及びその塩類、感光素、デヒドロ酢酸及びその塩類、フェノキシエタノールから選ばれる１種または２種以上であって、その配合量は被覆処理粉体中の０．００１〜１．０質量％である。
【０００７】  本発明において、防腐剤はそのまま添加して被覆処理するのではなく、溶媒に溶解させた溶液を用いる。
【０００８】  本発明において、防腐剤を溶解させる溶媒は、水、エタノール、またはその混合液で、出来ればエタノールが好ましい。
【０００９】  本発明において、粉体にヒアルロン酸又はその塩で被覆後、更に防腐剤の溶液にて被覆処理する時、防腐剤溶液は噴霧器を用いて投入することが好ましい。
【００１０】  本発明において、被覆処理粉体の低温焼付け乾燥付着させる条件は、９０°〜１３０℃の温度で、２時間から５時間行うのが好ましい。
【００１１】  本発明において、粉体に被覆させるヒアルロン酸又はその塩の量は、被覆処理粉体中の０．０１〜１０質量％である。
【００１２】  本発明の化粧料粉体は、タルク、マイカ、セリサイト、酸化チタン、酸化亜鉛、合成金雲母、合成金雲母鉄、硫酸バリウム、カオリン、炭酸マグネシウム、窒化ホウ素、ケイ酸アルミニウム、シリカ、ナイロン−６、ナイロンー１２、酢酸セルロース、ラウロイルリシン、ポリメチルシルセスキオキサン、グンジョウ、コンジョウ、酸化鉄、マンガンバイオレット、水酸化クロム、酸化クロム、ジメチルシリル化シリカ、カーボンブラック、メタクリル酸メチルクロスポリマ−、カルミン、パール、硫酸カルシウム、炭酸カルシウム、シルク、ステアリン酸亜鉛、セルロース、ラウリン酸亜鉛、ミリスチン酸亜鉛、アルミナ、ホウケイ酸（Ｃａ／Ａｌ）、ポリメタクリル酸メチル、珪藻土、（ジメチコン／ビニルジメチコン）クロスポリマー、（ＨＤＩ／トリメチロールヘキシルラクトン）クロスポリマー、ベントナイト、コ−ンスターチ、ホウケイ酸（Ｃａ／Ｎａ）、（ジフェニルジメチコン／ビニルジフェニルジメチコン／シルセスキオキサン）クロスポリマーである。
【実施例】
【００１３】
【表１】
2011093873.tif 000002
【００１４】  表１の実施例１及び実施例２の製造方法。
１．成分１に成分２、３を混合溶解させて加え、均一になるまで攪拌する。
２．次に、成分４、５を混合溶解し、これを更に噴霧しながら加え、均一になるまで攪拌する。
３．これを９０℃で２時間焼付け乾燥付着させる。【００１５】  表１の比較例１及び比較例２の製造方法。
１．成分１に成分２、３を混合溶解させて加え、均一になるまで攪拌する。
２．これに成分４を加え、均一になるまで攪拌する。
３．これを９０℃で２時間焼付け乾燥付着させる。【００１６】  表１からわかるように、ヒアルロン酸ナトリウム及びメチルパラベンを溶解させた精製水とアルコールは、９０℃、２時間の焼付け乾燥付着工程で全て蒸発していることがわかる。【００１７】  微生物検査は、化粧品の微生物検査で一般的に行われている希釈混釈法で行い、培地はＳＣＤＬＰ寒天培地（栄研化学（株））を用いて細菌の検査を、そして真菌についてはＧＰＬＰ寒天培地「ダイゴ」（日本製薬（株））を用いて行った。【００１８】  表１からわかるように、防腐剤であるメチルパラベンをそのまま加えて均一混合した比較例１及び比較例２では微生物検査で細菌及び真菌の存在を認めたのに対し、メチルパラベンをアルコールに溶解させ噴霧して加えた実施例１及び実施例２においては、微生物検査で細菌及び真菌の存在を認めなかった。
このことは、防腐剤は溶媒に溶解させた後加えた方が、そのまま加えるより有意に防腐効果があることを示している。【００１９】    実施例１及び実施例２の無菌粉体について、抗菌力試験を行った。
試験菌として
（細菌）
Ｅｓｃｈｅｒｉｃｈｉａ  ｃｏｌｉ大腸菌・・・・・・・・・    ９．０×１０５個／ｇ
Ｐｓｅｕｄｏｍｏｎａｓ  ａｅｒｕｇｉｎｏｓａ緑膿菌・・・・・９．３×１０５個／ｇ
Ｓｔａｐｈｙｌｏｃｏｃｃｕｓ  ａｕｒｅｕｓ黄色ブドウ球菌・・４．０×１０６個／ｇ
Ｂａｃｉｌｌｕｓ  ｓｕｂｔｉｌｉｓ枯草菌・・・・・・・・・  ２．０×１０５個／ｇ
（真菌）
Ｃａｎｄｉｄａ  ａｌｂｉｃａｎｓカンジダ・・・・・・・・    ９．２×１０４個／ｇ
Ａｓｐｅｒｇｉｌｌｕｓ  ｎｉｇｅｒアスペルギルス・・・・・  ９．３×１０４個／ｇ
を無菌粉体に接種して１４日後及び２８日後の菌数の増減を試験した。【００２０】  抗菌力試験の１４日後の結果は、表２のとおりであった。
【表２】
2011093873.tif 000003
【００２１】  抗菌力試験の２８日後の結果は、表３のとおりであった。
【表３】
2011093873.tif 000004
2011093873.tif 000005
【００２２】  本発明の被覆処理粉体は抗菌力試験結果から、十分抗菌力を持っていることがわかる。
（判定基準は、日本薬局法の保存効力試験の判定基準による。）